(57)【要約】  【課題】      マイナスイオンの放出効果を長期間持続させることのできる畳表および畳表の製造方法を提供する。  【解決手段】  畳表１０は、木質繊維から抄造された紙１６を筒状に巻くことにより構成された筒状抄繊糸１４を編織して得られるものであり、筒状抄繊糸１４を構成する紙１６の内側の面に、マイナスイオン放出物質１８が付着されている。したがって、マイナスイオン放出物質１８が筒状抄繊糸１４の外面に露出することはなく、畳表１０の表面が磨耗しても、マイナスイオン放出物質１８が脱落する心配はない。また、筒状抄繊糸１４は、木質繊維から抄造された紙１６で構成されているので、マイナスイオン放出物質１８から放出されたマイナスイオンは、木質繊維の間を通して居住空間へ供給される。  【選択図】    図４
2005155168.tif 000002
【特許請求の範囲】
【請求項１】
木質繊維から抄造された紙を筒状に巻くことにより構成された筒状抄繊糸を編織して得られる畳表であって、前記紙の内側の面にマイナスイオン放出物質を付着させた、畳表。
【請求項２】
前記筒状抄繊糸の表面に撥水処理を施した、請求項１に記載の畳表。
【請求項３】
（ａ）木質繊維から紙を抄造し、
（ｂ）前記紙の一方面にマイナスイオン放出物質を付着させ、
（ｃ）前記一方面を内側にして前記紙を筒状に巻くことにより筒状抄繊糸を構成し、
（ｄ）前記筒状抄繊糸を編織して畳表を得る、畳表の製造方法。
【発明の詳細な説明】
【技術分野】
【０００１】
この発明は、マイナスイオンを放出する機能を有する畳表および畳表の製造方法に関する。
【背景技術】
【０００２】
この種の従来の畳表の一例が実用新案登録第３０７８５３３号公報（特許文献１）に開示されている。この畳表は、マイナスイオンが人体に好影響を及ぼすことに着目して、通常の畳表の表面にマイナスイオンを放出するトルマリン鉱石の微粉末を付着させたものである。
【特許文献１】実用新案登録第３０７８５３３号公報
【発明の開示】
【発明が解決しようとする課題】
【０００３】
従来の畳表（特許文献１）では、通常の畳表の表面にトルマリン鉱石の微粉末を付着させただけの構成だったので、畳表の表面の磨耗に伴ってトルマリン鉱石の微粉末が脱落し、マイナスイオンの放出効果を長期間持続させることが困難であった。
【０００４】
それゆえに、この発明の主たる目的は、マイナスイオンの放出効果を長期間持続させることのできる畳表および畳表の製造方法を提供することである。
【課題を解決するための手段】
【０００５】
請求項１に記載した発明は、「木質繊維から抄造された紙１６を筒状に巻くことにより構成された筒状抄繊糸１４を編織して得られる畳表１０であって、紙１６の内側の面にマイナスイオン放出物質１８を付着させた、畳表１０」である。
【０００６】
この発明では、紙１６の内側の面にマイナスイオン放出物質１８が付着されるので、紙１６を筒状に巻くと、マイナスイオン放出物質１８は、筒状抄繊糸１４の内側に配置されることになる。したがって、畳表１０の表面が磨耗しても、マイナスイオン放出物質１８が脱落する心配はない。また、筒状抄繊糸１４は、木質繊維から抄造された紙１６で構成されているので、筒状抄繊糸１４の内部にまで空気を効率よく取り込むことができる。空気が筒状抄繊糸１４の内部に取り込まれると、その空気は、紙１６の内側の面に付着されているマイナスイオン放出物質１８と接触し、空気に含まれる水分子が水素イオン（Ｈ＋）とヒドロキシルイオン（ＯＨ−）とに解離される。そして、ヒドロキシルイオン（ＯＨ−）が空気中の水分子クラスターと結合することによってマイナスイオンが生成される。
【０００７】
請求項２に記載した発明は、請求項１に記載した「畳表１０」において、「筒状抄繊糸１４の表面に撥水処理を施した」ことを特徴とする。
【０００８】
この発明では、撥水処理によって筒状抄繊糸１４内への水の浸入を阻止できる。
【０００９】
請求項３に記載した発明は、「（ａ）木質繊維から紙１６を抄造し、（ｂ）紙１６の一方面にマイナスイオン放出物質１８を付着させ、（ｃ）一方面を内側にして紙１６を筒状に巻くことにより筒状抄繊糸１４を構成し、（ｄ）筒状抄繊糸１４を編織して畳表１０を得る、畳表の製造方法」である。
【００１０】
この発明では、マイナスイオン放出物質１８を付着させた面を内側にして紙１６を筒状に巻くことにより筒状抄繊糸１４を構成するようにしているので、マイナスイオン放出物質１８は、筒状抄繊糸１４の内側に配置されることになる。したがって、畳表１０の表面が磨耗しても、マイナスイオン放出物質１８が脱落する心配はない。
【発明の効果】
【００１１】
請求項１〜３に記載した発明によれば、紙の内側の面にマイナスイオン放出物質が付着され、この紙を筒状に巻くことによって筒状抄繊糸が構成されるので、マイナスイオン放出物質が筒状抄繊糸の表面に露出することはない。したがって、人が歩いたり、家具が擦れたりして畳表の表面が磨耗した場合でも、マイナスイオン放出物質が脱落する心配はなく、マイナスイオンの放出効果を長期間持続させることができる。
【００１２】
また、筒状抄繊糸を構成する紙は木質繊維から抄造されているので、筒状抄繊糸には高い通気性が確保されている。したがって、居住空間の空気を筒状抄繊糸の内部にまで取り込むことができ、マイナスイオンを効率よく発生させることができる。
【００１３】
さらに、マイナスイオン放出物質が付着された紙を筒状に巻いて筒状抄繊糸を構成し、この筒状抄繊糸を編織して畳表を得るようにしているので、紙を平面的に使用する場合よりも畳表における単位面積当たりのマイナスイオン発生量を多くすることができる。
【００１４】
請求項２に記載した発明によれば、撥水処理によって筒状抄繊糸内への水の浸入を阻止できるので、マイナスイオン放出物質が水によって洗い流されるのを防止することができる。
【発明を実施するための最良の形態】
【００１５】
図１を参照して、本発明が適用された畳表１０は、図２に示すような畳１２の表層材として、または、それ単独で用いられるものであり、図３に示すような筒状抄繊糸１４をシート状に編織することにより製造される。
【００１６】
筒状抄繊糸１４は、図３に示すように、木質繊維から抄造された帯状の紙１６を筒状に巻くことにより構成されたものであり、紙１６の内側の面には、マイナスイオン放出物質１８がアクリル樹脂等のようなバインダ２０に混入された状態で付着されている。また、筒状抄繊糸１４の表面には、必要に応じて、フッ素樹脂，シリコン樹脂またはワックス等の撥水剤を用いた撥水処理が施されている。
【００１７】
紙１６を構成する木質繊維は、特に限定されるものではないが、引っ張り強度に優れている点において、針葉樹（松，杉，樅，ノーザンパイ，スプルース）を主体とした木材パルプを用いることが望ましい。また、紙１６の坪量，幅，巻数，巻径（筒状抄繊糸１４の外径）は、特に限定されるものではないが、この実施例では、紙１６の坪量…１５〜３５ｇ／ｍ２程度、幅…１５〜４０ｍｍ程度、巻数…４〜１５回程度、巻径…０．７〜２．０ｍｍ程度に設定されている。
【００１８】
マイナスイオン放出物質１８は、空気に含まれる水分子クラスターと接触することによって、水分子を水素イオン（Ｈ＋）とヒドロキシルイオン（ＯＨ−）とに解離する機能を有するものであり、具体的には、トルマリン，医王石，竜王石，光明石，麦飯石，黒曜石，ゼオライト原石，風化造礁珊瑚，活性炭，竹炭および備長炭等がマイナスイオン放出物質１８として用いられる。
【００１９】
マイナスイオン放出物質１８の粒径は、特に限定されるものではないが、０．５μｍ〜１００μｍの範囲内であることが望ましい。０．５μｍ未満であれば、粉砕加工のための時間およびコストがかかり過ぎて経済的ではなく、１００μｍより大きければ、マイナスイオン放出物質１８の総表面積が小さくなってマイナスイオンの放出量が低減するからである。
【００２０】
バインダ２０は、通気性を保持しつつ、マイナスイオン放出物質１８を紙１６の表面に接着するものであり、具体的には、水性アクリル系樹脂や水性酢酸ビニル系樹脂からなる水分散型樹脂液がバインダ２０として用いられる。
【００２１】
筒状抄繊糸１４を製造する際には、まず、図４（Ａ）に示すように、木質繊維を用いて紙１６を抄造し、続いて、図４（Ｂ）に示すように、紙１６の一方面（筒状に巻いた際に内側となる面）にマイナスイオン放出物質１８とバインダ２０と水とを混合したマイナスイオンコート剤２２をスプレーまたはロールコーター等によって塗布する。
【００２２】
マイナスイオンコート剤２２が乾燥すると、図４（Ｃ）に示すように、紙１６を所定幅の帯状に切断し、その後、図４（Ｄ）に示すように、一方面（マイナスイオン放出物質１８が付着された面）を内側にして紙１６を筒状に巻くことにより筒状抄繊糸１４を構成する。そして、必要に応じて、筒状抄繊糸１４の表面に、フッ素樹脂，シリコン樹脂またはワックス等の撥水剤を用いた撥水処理を施す。
【００２３】
なお、マイナスイオンコート剤２２を構成する各成分の配合割合は、特に限定されるものではないが、この実施例では、清水…７６．４％、バインダ（アクリル樹脂）…１３．６％、マイナスイオン放出物質（希土類鉱物）…１０％に設定される。また、マイナスイオンコート剤２２の塗布量は、特に限定されるものではないが、この実施例では、５〜６ｇ／ｍ２程度に設定される。そして、マイナスイオンコート剤２２を塗布する態様としては、紙１６の一方面の全面に塗布する態様（全面塗布）が採用されてもよいし、紙１６の一方面に部分的に塗布する態様（部分塗布）が採用されてもよい。さらに、紙１６にマイナスイオンコート剤２２を塗布する工程は、紙１６を帯状に切断した後に行うようにしてもよい。
【００２４】
筒状抄繊糸１４を用いて畳表１０（図１）を編織する際には、通常の畳表を製造する場合と同様に、レピア式自動畳表織機等を用いて織り込み密度０．５〜１．２ｋｇ／ｍ２で編織する。この編織工程では、緯糸に筒状抄繊糸１４を用い、径糸にビニロン等の紡績糸を用いるようにしてもよいし、緯糸および経糸の双方に筒状抄繊糸１４を用いるようにしてもよい。畳表１０を用いて畳１２を製造する際には、図２に示すように、畳床２４の上面に畳表１０が接着および／または縫付により固着される。
【００２５】
畳１２（図２）または畳表１０（図１）を居住空間の床板上に敷設した状態では、居住空間の空気が畳表１０の筒状抄繊糸１４を構成する木質繊維の間を通して筒状抄繊糸１４の内側へ入り込み、そこに付着されたマイナスイオン放出物質１８と接触する。すると、マイナスイオン放出物質１８によって、空気に含まれる水分子が水素イオン（Ｈ＋）とヒドロキシルイオン（ＯＨ−）とに解離され、ヒドロキシルイオン（ＯＨ−）が空気中の水分子クラスターと結合してマイナスイオンとなり、このマイナスイオンが木質繊維の間を通して居住空間へ与えられる。
【００２６】
畳表１０の上を人が歩いたり、家具が擦れたりすると、その表面が磨耗するが、マイナスイオン発生物質１８は、筒状抄繊糸１４を構成する紙１６の内側の面に付着されているので、マイナスイオン発生物質１８が脱落する心配はない。したがって、マイナスイオンの放出効果を長期間持続させることができる。
【００２７】
発明者等は、以下の試験１〜４により畳表１０の実用性を検証した。なお、試験１〜４で用いた比較試料は、本願出願人の出願に係る特許第２８８５６５８号に記載された畳表と同じ構成のものであり、この比較試料が、「耐汚染性」，「吸放湿量」，「耐洗浄性」，「耐変色性」および「耐磨耗性」において十分な性能を有することは既に確認されている。
【００２８】
［試験１］…マイナスイオンの放出量を調べる試験
試験方法：  松のパルプから抄造された紙１６の一方面に鉱物系のマイナスイオン放出物質１８を付着させて筒状抄繊糸１４を構成し、この筒状抄繊糸１４を用いて畳表１０を編織した。そして、この畳表１０を１０ｃｍ×２０ｃｍの大きさに切断してこれを試料とした。一方、試料からマイナスイオン放出物質１８を取り除いたものを比較試料として準備した。
【００２９】
そして、試料および比較試料を３０ｃｍ角の密閉ボックスの中に配置するとともに、試料および比較試料の上にイオンカウンターを置いてマイナスイオンの発生量を調べた。
試験結果：  試験結果は、表１に示した通りである。なお、「室内マイナスイオン数」は、密閉ボックス内に何も置かずに測定したときの値である。
【００３０】
【表１】
2005155168.tif 000003
表１より、本発明の畳表１０（試料）が、マイナスイオンを大量に放出していることが分かる。
【００３１】
［試験２］…耐汚染性を調べる試験
試験方法：  松のパルプから抄造された紙１６の一方面に鉱物系のマイナスイオン放出物質１８を付着させて筒状抄繊糸１４を構成し、この筒状抄繊糸１４を用いて畳表１０を編織して、これを試料とした。一方、試料からマイナスイオン放出物質１８を取り除いたものを比較試料として準備した。
【００３２】
そして、試料および比較試料に対して、お茶，コーヒーおよび醤油を約１ｍｌ滴下して１〜２４時間後に拭き取り、汚れの程度を調べた。
試験結果：  試験結果は、表２に示した通りである。
【００３３】
【表２】
2005155168.tif 000004
表２より、本発明の畳表１０（試料）によれば、比較試料と同等の耐汚染性を得られることが分かる。
【００３４】
［試験３］…吸放湿量を調べる試験
試験方法：  松のパルプから抄造された紙１６の一方面に鉱物系のマイナスイオン放出物質１８を付着させて筒状抄繊糸１４を構成し、この筒状抄繊糸１４を用いて畳表１０を編織した。そして、この畳表１０を１０ｃｍ×１０ｃｍの大きさに切断してこれを試料とした。一方、試料からマイナスイオン放出物質１８を取り除いたものを比較試料として準備した。
【００３５】
そして、試料および比較試料を２５℃，５０％ＲＨの環境下で重量変化がなくなるまで養生し、その後、試料および比較試料を２５℃，９０％ＲＨの環境下に移し、２４時間後および４８時間後の２つの時点で重量の変化量を測定した。その後、重量の変化量を１ｍ２当たりの変化量に変換して、「１ｍ２当たりの吸放湿量」を求めた。
試験結果：  試験結果は、表３に示した通りである。
【００３６】
【表３】
2005155168.tif 000005
表３より、本発明の畳表１０（試料）によれば、比較試料と同等の吸放湿量を確保できることが分かる。
【００３７】
［試験４］…耐洗浄性，耐変色性，耐磨耗性を調べる試験
試験方法：  松のパルプから抄造された紙１６の一方面に鉱物系のマイナスイオン放出物質１８を付着させて筒状抄繊糸１４を構成し、この筒状抄繊糸１４を用いて畳表１０を編織して、これを試料とした。一方、試料からマイナスイオン放出物質１８を取り除いたものを比較試料として準備した。
【００３８】
そして、試料および比較試料について、以下の試験を行った。
（ａ）試料および比較試料に対して、ウエットアブレージョンテストを行い、１００回後に「めくれ」や「破れ」の有無を確認した。…耐洗浄性試験
（ｂ）試料および比較試料について、製造時点から４８時間後の変色の程度をフェードメータで調べた。…耐変色性試験
（ｃ）試料および比較試料について、ＪＩＳに規定するテーパー磨耗試験機を用いた耐磨耗試験を行い、それぞれの重量変化を調べた。…耐磨耗性試験
試験結果：  試験結果は、表４に示した通りである。
【００３９】
【表４】
2005155168.tif 000006
表４より、本発明の畳表１０（試料）によれば、比較試料と同等の耐洗浄性，耐変色性，耐磨耗性を得られることが分かる。
【００４０】
以上の試験１〜４によって、本発明の畳表１０によれば、畳表としての実用的な機能を損なうことなく、大量のマイナスイオンを発生させることが可能であることが分かった。
【図面の簡単な説明】
【００４１】
【図１】畳表を示す斜視図である。
【図２】畳を示す斜視図である。
【図３】筒状抄繊糸を示す斜視図である。
【図４】筒状抄繊糸の製造方法を示す工程図である。
【符号の説明】
【００４２】
１０…  畳表
１２…  畳
１４…  筒状抄繊糸
１６…  紙
１８…  マイナスイオン放出物質
２０…  バインダ
２２…  マイナスイオンコート剤
２４…  畳床
【図１】
2005155168.tif 000007
【図２】
2005155168.tif 000008
【図３】
2005155168.tif 000009
【図４】
2005155168.tif 000010